(57)【要約】      （修正有）【課題】溶解性、加工性、機能性等を向上させた新規ポリアセチレンを提供する。【解決手段】２個のフェニルアルコキシ基をもつ二置換アセチレンを触媒を用いて溶媒の存在下で重合して、フェニルアルコキシ基をもつ二置換アセチレン系重合体とする。またこの重合溶液を用いて製膜する。それをドーピング処理して、ポーラロンとソリトンが共存する導電性高分子を調製する。また、発光性薄膜を調製し、各種の機能素子、センシング・デバイスとする。【選択図】なし【特許請求の範囲】
【請求項１】
フェニルアルコキシ基を有する二置換アセチレンのモノマー単位を含む単独重合体または共重合体であることを特徴とするフェニルアルコキシ二置換アセチレン系重合体。
【請求項２】
次式（１）
【化１】
2014208731.tif 000009
（式中のＲ、Ｒ’は、それぞれ、炭化水素基を示す。）で表わされるフェニルアルコキシ基を有する二置換アセチレンのモノマー単位を含むことを特徴とする請求項１に記載のフェニルアルコキシ二置換アセチレン系重合体。
【請求項３】
前記式（１）中のＲ、Ｒ’は、それぞれ、炭素数８以上のアルキル基、シクロアルキル基またはアリール基を示すことを特徴とする請求項２に記載のフェニルアルコキシ二置換アセチレン系重合体。
【請求項４】
フェニルアルコキシ基をもつ二置換アセチレンのモノマー単位以外の共重合性モノマー単位を４０モル％以下の割合で含むことを特徴とする請求項１から３のうちのいずれか一項に記載のフェニルアルコキシ二置換アセチレン系重合体。
【請求項５】
請求項１から４のうちのいずれか一項に記載のフェニルアルコキシ二置換アセチレン系重合体の製造方法であって、フェニルアルコキシ基を有する二置換アセチレンのモノマーを単独で、もしくは、フェニルアルコキシ基を有する二置換アセチレンのモノマーとこれ以外の共重合性モノマーとを重合させることを特徴とするフェニルアルコキシ二置換アセチレン系重合体の製造方法。
【請求項６】
タンタル系触媒を用いて溶媒の存在下で重合することを特徴とする請求項５に記載のフェニルアルコキシ二置換アセチレン系重合体の製造方法。
【請求項７】
請求項５または６に記載の方法により得られたフェニルアルコキシ基を有する二置換アセチレン重合体溶液を用いて成形することを特徴とするフェニルアルコキシ二置換アセチレン系重合体の成形方法。
【請求項８】
成形する工程が成膜する工程である、請求項７記載のフェニルアルコキシ二置換アセチレン系重合体の成形方法。
【請求項９】
請求項１から４のうちのいずれか一項に記載のフェニルアルコキシ二置換アセチレン系重合体を液晶成分として含むことを特徴とする高分子液晶。
【請求項１０】
短波長光の照射等により分子鎖間架橋が導入されていることを特徴とする請求項９に記載の高分子液晶。
【請求項１１】
請求項１から４のうちのいずれか一項に記載のフェニルアルコキシ二置換アセチレン系重合体がドーピング処理されたものであることを特徴とする導電性高分子。
【請求項１２】
電気伝導性キャリアとして、ポーラロンとソリトンとが同時に存在することを特徴とする請求項１１に記載の導電性高分子。
【請求項１３】
請求項１から４のうちのいずれか一項に記載のフェニルアルコキシ二置換アセチレン系重合体が薄膜であることを特徴とする発光性薄膜。
【請求項１４】
光照射により発光性、蛍光性が変化する請求項１３に記載の発光性薄膜。
【請求項１５】
薄膜の厚さ変化により発光性、蛍光性が変化する請求項１３または１４に記載の発光性薄膜。
【請求項１６】
センシング・デバイスとして機能するする請求項１３から１５のうちのいずれか一項に記載の発光性薄膜。
【発明の詳細な説明】
【技術分野】
【０００１】
本発明は、フェニルアルコキシ基を有する二置換アセチレン系重合体とその製造方法、及び、その高分子液晶や導電性高分子、それを用いた発光性薄膜、センシング・デバイス等に関する。
【背景技術】
【０００２】
代表的な共役系高分子であるポリアセチレンは、金属同様の導電性の高分子としてよく知られている。ただ、ポリアセチレンは、空気中では不安定で、溶媒に難溶性で、加工しにくいという問題点を有している。
【０００３】
一方、フェニルアセチレン重合体等に代表される置換ポリアセチレンは、空気中での安定性、有機溶媒の可溶性なども改善の可能性があるものとして期待されている。また、近年では、置換ポリアセチレンが電子材料や発光材料としても研究されている。（非特許文献１〜２）
そしてまた、ポリアセチレンの高分子側鎖や高分子主鎖末端にそれぞれ特殊な置換基を導入して、一分子導電ワイヤなどの分子デバイスを調製する試みもある。（特許文献１）
しかしながら、置換ポリアセチレンの特性は、溶解性ひとつをとっても、結晶性などの物理的特性のみならず、水素結合や双極子−双極子相互作用などの分子内あるいは分子間の側鎖同士の強い相互作用などがさまざまに関係していることから、その特性を的確に予想し、所望のものに制御することは必ずしも容易ではない。
【先行技術文献】
【非特許文献】
【０００４】
【非特許文献１】Ｓｙｎｔｈｅｔｉｃ Ｍｅｔａｌｓ，１０１，ｐ．２１０から２１１，１９９９年
【非特許文献２】Ｐｏｌｙｍｅｒ，３７（１０），ｐ．１９５９−１９６３，１９９６年
【特許文献】
【０００５】
【特許文献１】特開２００８−２２２７９７号公報
【発明の概要】
【発明が解決しようとする課題】
【０００６】
以上のとおりの背景から、本発明者らは、置換ポリアセチレンの研究の中で、特に二置換ポリアセチレンに着目し、ポリアセチレンの両側鎖に種々の置換基を導入して様々な二置換ポリアセチレンを調製し溶解性、成型加工性、安定性等の改良や、光電子特性に係る研究を重ねてきた。
【０００７】
そこで、本発明は、二置換ポリアセチレンに着目し、溶解性、加工性、機能性等を向上させた新しいポリアセチレンとその製造方法並びにその機能材料としての応用の方策を提供することを課題としている。
【課題を解決するための手段】
【０００８】
上記の課題を解決するものとして、本発明は、フェニルアルコキシ基を有する二置換アセチレンのモノマー単位を含む単独重合体または共重合体であることを特徴とするフェニルアルコキシ二置換アセチレン系重合体であることを特徴としている。
【０００９】
このフェニルアルコキシ二置換アセチレン系重合体は、
次式（１）
【００１０】
【化１】
2014208731.tif 000002
【００１１】
（式中のＲ、Ｒ’は、それぞれ、炭化水素基を示す。）で表わされるフェニルアルコキシ基を有する二置換アセチレンのモノマー単位を含むことが好ましい。
【００１２】
また、前記式（１）中のＲ、Ｒ’は、それぞれ、炭素数８以上のアルキル基、シクロアルキル基またはアリール基を示すことが好ましい。
【００１３】
そして、フェニルアルコキシ基をもつ二置換アセチレンのモノマー単位以外の共重合性モノマー単位を４０モル％以下の割合で含むことが好ましい。
【００１４】
また、本発明は、前記したフェニルアルコキシ二置換アセチレン系重合体の製造方法であって、フェニルアルコキシ基を有する二置換アセチレンのモノマーを単独で、もしくは、フェニルアルコキシ基を有する二置換アセチレンのモノマーとこれ以外の共重合性モノマーとを重合させることを特徴とする。
【００１５】
この方法においては、タンタル系触媒を用いて溶媒の存在下で重合することが好ましい。そして、本発明は、前記の二置換アセチレン重合体の溶液を用いて成形することを特徴とするフェニルアルコキシ二置換アセチレン系重合体の成形方法も提供する。
【００１６】
前記の成形する工程は、成膜する工程であることも好ましい。
【００１７】
本発明は以下のものも提供する。
【００１８】
すなわち、まず、前記のフェニルアルコキシ二置換アセチレン系重合体を液晶成分として含む高分子液晶。
【００１９】
前記のフェニルアルコキシ二置換アセチレン系重合体がドーピング処理されたものである導電性高分子。
【００２０】
電気伝導性キャリアとして、ポーラロンとソリトンとが同時に存在する前記の導電性高分子。
【００２１】
前記のフェニルアルコキシ二置換アセチレン系重合体が薄膜である発光性薄膜。
【００２２】
光照射により発光性、蛍光性が変化する前記の発光性薄膜。
【００２３】
薄膜の厚さ変化により発光性、蛍光性が変化する前記の発光性薄膜。
【００２４】
センシング・デバイスとして機能するする前記の発光性薄膜。
【発明の効果】
【００２５】
本発明によれば、従来のポリアセチレン、置換ポリアセチレンの課題としての溶解性、加工性、機能性等を改善した新しい置換ポリアセチレンとしてのフェニルアルコキシ二置換アセチレン系重合体が提供される。
【００２６】
また、このフェニルアルコキシ二置換アセチレン系重合体は、液晶性、発色性、蛍光性などの光学特性を備えるほか、ドーピング処理により、複数種の電気伝導性キャリアを備えた導電性高分子となるほか、光照射により発光性、蛍光性が変化する発光性薄膜、厚さ変化により発光性、蛍光性が変化する発光性薄膜、センシング・デバイスとして機能するする発光性薄膜となるので、各種の電磁気デバイス、光電子デバイスとして応用できる。
【図面の簡単な説明】
【００２７】
【図１】フェニルアルコキシ二置換アセチレンモノマーと、ホモポリマーの赤外吸収スペクトルを示す。
【図２】フェニルアルコキシ二置換アセチレンモノマーと、ホモポリマーの紫外−可視吸収スペクトル、及び、蛍光スペクトルを示す。
【図３】偏光顕微鏡観察でトルエン溶液中に鋭敏版を挿入した時のポリマー結晶の光軸性を示す、正の複屈折の可視光照射観測図を示す。
【図４】トルエン溶液中のポリマー結晶の一軸性を示す、可視光照射観測図を示す。
【図５】テトラヒドロフラン（ＴＨＦ）溶液中の発光のポリマー濃度依存性を示す、可視光照射観測図を示す。
【図６】テトラヒドロフラン（ＴＨＦ）溶液中のポリマーのＳｘ相の偏光顕微鏡観察図を示す。
【図７】ドーピング時間を変化させて測定した約３０回の測定チャートを１枚のシグナルチャート図に重ねて示す。ドーピングした時間に応じて、ｇ値、強度、線幅に後述のような変化が見られ、各測定チャートの線は一部分重なりを生じつつ、きれいな分布を見せる。
【図８】ＥＳＲ測定チャートから、ｇ値、強度、線幅を求める、解析ルールを示す。
【図９】ＥＳＲ測定チャートから解析したｇ値、強度、線幅をもとに、横ｘ軸に左から右へドーピング時間をとり、縦ｙ軸に、ｇ値（白ぬき正方形）、強度（白抜き丸）、線幅（黒三角）をプロットして、ＥＳＲシグナルの測定結果をグラフ化した図である。
【図１０】ドーピング初期（第１ステージ）の導電性高分子の概念図を示す。
【図１１】ドーピング中期（第２ステージ）の導電性高分子の概念図を示す。
【図１２】ドーピング安定期（第３ステージ）の導電性高分子の概念図を示す。
【図１３】ドーピング飽和期（第４ステージ）の導電性高分子の概念図を示す。
【図１４】ドーピング安定期（第３ステージ）のポリマーで、電気抵抗の温度依存性の測定を行った結果をプロットしたグラフを示す。
【発明を実施するための最良の形態】
【００２８】
以下、本発明を詳細に説明する。
【００２９】
本発明のフェニルアルコキシ二置換アセチレン系重合体は、前記のとおり、フェニルアルコキシ基を有する二置換アセチレンのモノマー単位を含むものである。
【００３０】
ここでのモノマー単位は、アセチレン炭素骨格に二つの置換基としてフェニルアルコキシ基を有している。すなわち、少くとも一つのアルコキシ基をフェニル（ベンゼン）環に結合するフェニル基がアセチレン炭素原子の２箇所の各々に結合している。
【００３１】
アルコキシ基は各種のものであってよく、また、フェニル（ベンゼン）環には許容される範囲でアルコキシ基以外の官能基を適宜に有していてもよい。そして、アセチレン炭素原子の２箇所の各々に結合するフェニルアルコキシ基は、各々同一または別異のものであってよい。
【００３２】
本発明のフェニルアルコキシ二置換アセチレン系重合体に含まれるフェニルアルキシ基を有する二置換アセチレンモノマー単位としては、例えば、前記の式（１）のものが示される。このものは、例えば次式（２）
【００３３】
【化２】
2014208731.tif 000003
【００３４】
で表わされる二置換アセチレンモノマーを用いた重合により提供される。
【００３５】
ここで、好適には、式（１）（２）における式Ｒ、Ｒ’は、それぞれ、炭化水素基を示す。より好ましくは、炭素数８以上のアルキル基、シクロアルキル基またはアリール基を示す。
【００３６】
さらに好ましくは、本発明のフェニルアルコキシ二置換アセチレン系重合体は、一般式（１）において、両側鎖の芳香族環のパラ位に少なくとも一つのアルキル基、好ましくは、炭素数８以上の長鎖アルコキシ基をもつ置換基を有することが好ましい。長鎖アルコキシ基はフェニル芳香族環にひとつ置換すればよいが、複数置換してもよい。ただ、オルト位に置換する場合は重合に際しての立体障害の有無や、その程度について考慮することが望まれる。
【００３７】
立体障害の小さいその他の置換基であればオルト位やパラ位、メタ位を問わず長鎖アルコキシ基が置換している以外の位置のフェニル芳香族環に置換しても良い。立体障害の小さい置換基としては、水酸基、ハロゲン、アミノ基、カルボン酸やメチル基やエチル基な
どの短いアルキル鎖を有する置換基等が挙げられる。
【００３８】
本発明におけるフェニルアルコキシ二置換アセチレン系重合体は、フェニルアルコキシ二置換アセチレンの単独重合体、または、フェニルアルコキシ二置換アセチレン単位が過半を占める共重合体である。
【００３９】
コモノマーとしては、先ず、無置換のアセチレン、一置換のアセチレンなどが挙げられる。これらの共重合体であれば、主鎖方向の共役系はほぼ維持されるので、フェニルアルコキシ基をもつ二置換アセチレン単独重合体の諸特性も、ほぼ維持される。
【００４０】
また、成形性、加工性等の便宜からスチレン系モノマー、ビニル系モノマーなどのコモノマーも４０モル％までであれば、ブロックコポリマーなどの形態での導入が許容される。
【００４１】
本発明のフェニルアルコキシ二置換アセチレン系重合体の製造方法としては、フェニルアルコキシ基を有する二置換アセチレンのモノマーを単独重合で、もしくはこれと異なる共重合性モノマーとの共重合として実施可能とされる。後者の場合、ブロック共重合としての逐次重合反応としてもよい。
【００４２】
重合には、触媒や溶解が適宜に使用されてよい。アセチレン系モノマーの重合触媒、重合溶媒として公知の各種のものが考慮されてよい。
【００４３】
原料モノマーについては合成してもよい。例えば前記式（１）の重合体の製造のために式（２）のアセチレン化合物を原料とする場合、この原料化合物については、次の３段階の反応によることができる。
【００４４】
＜Ａ＞先ず、次式に従って、１位にヨード、４位にデシロキシ基などの長鎖アルコキシ基を持つベンゼンと、トリメチルシリルアセチレンとを、テトラキス（トリフェニルホスフィン）パラジウムなどのパラジウム触媒を用いて反応させる。
【００４５】
【化３】
2014208731.tif 000004
【００４６】
＜Ｂ＞次いで、次式のような脱保護反応させる。
【００４７】
【化４】
2014208731.tif 000005
【００４８】
＜Ｃ＞続いて、１−デシロキシ−４−ヨードベンゼンとデシロキシフェニルアセチレンとの反応により、ジ−デシロキシフェニルアセチレンなどのフェニルアルコキシ基を側鎖に有する二置換アセチレンを得る。
【００４９】
【化５】
2014208731.tif 000006
【００５０】
例えば上記のようにして調製された式のフェニルアルコキシ基をもつ二置換アセチレンは、塩化タンタル等のタンタル触媒を用いたメタセシス型重合、例えば次式のようにして、一般式（１）のフェニルアルコキシ二置換アセチレン系重合体とすることができる。
【００５１】
【化６】
2014208731.tif 000007
【００５２】
以上例示のようなフェニルアルコキシ基として炭素数８以上の長鎖アルコキシ基を用いる場合、側鎖間のフェニルアルコキシ基同士のパッキングによる秩序性の発現もしくは分子鎖の運動による分子鎖間の秩序性向上により、重合後に、ライオトロピック型やスメクチック型の液晶構造を示し、溶媒が蒸発すると、球晶構造のポリマー結晶が得られる。
成膜後は、結晶構造や、高い秩序性からクロロホルムやトルエン等の有機溶媒に対して難溶性を示す。
【００５３】
従来、難溶性の二置換アセチレン系重合体は、沈殿乾燥後には、有機溶媒に微量しか溶解せず、再び溶解させるためには、加熱や超音波等の刺激が必要である。二置換アセチレン系重合体は溶液で長時間放置したり、超音波や熱を加えることにより、アルコキシ基中の炭化水素が離脱したり異性化する可能性があるため、沈殿乾燥後に再び溶解させる方法では規則性の高い膜を製造することは困難である。
【００５４】
本発明においては、このような難溶性の二置換アセチレン系重合体の製造を良溶媒中で行うことができる。このため、沈殿前には高濃度で溶解しており、その溶液に更に良溶媒を追加するなどして濃度を調節し，得られた重合体溶液を用いて塗布法により難溶性の二置換アセチレン系重合体からなる膜を得る。
【００５５】
重合反応の条件によって収率が低い場合には、沈殿物と上澄み液に分離して精製する中間工程を介在させることが考慮される。
【００５６】
フェニルアルコキシ二置換アセチレン系重合体に対する良溶媒としてはクロロホルム，トルエン、テトラヒドロフラン等があげられるが、特にこれらには限定されない。
【００５７】
得られたフェニルアルコキシ二置換アセチレン系重合体は、比較的大きな側鎖構造を有するために溶液中では不安定なので、重合、溶液濃度を調整した後は出来るだけ早く製膜・成形することが望ましい。
【００５８】
製膜方法としては通常の高分子溶液と同様にキヤスト法やスピンコート法などを用いることができる。製膜媒体としては、ガラスやシリコン、酸化シリコン等の基板や、粒子等の種々の形状のものを用いることができる。
【００５９】
膜厚は溶液濃度および製膜条件により調整できる。また、膜厚は溶媒の粘度等にも影響されるため，ポリマーの構造，分子量等にあわせてあらかじめ製膜条件を整えておくことが望ましい。
【００６０】
また、フェニルアルコキシ二置換アセチレン系重合体膜は有機溶媒に難溶性のため耐有機溶媒性のコーティング膜としても使用できる。
【００６１】
本発明のフェニルアルコキシ二置換アセチレン系重合体においては液晶性、発色性、蛍光性などの特徴のある光学特性が得られる。また、ドーピング処理により導電性高分子とすることができる。
【００６２】
例えば、光照射により光学性、蛍光性が変化する発酵性薄膜や、厚さ変化により発光性、蛍光性が変化する発光性薄膜、センシング、デバイスとして機能する発光性薄膜などが実現される。
【００６３】
このように、各種の光電子デバイスや電磁気デバイスとしての応用が可能とされる。
【００６４】
以下、実施例を示し本発明をさらに詳しく説明する
【実施例】
【００６５】
＜モノマーの合成＞
１）１−デシロキシ−２−トリフェニルアセチレンの合成
真空窒素置換したシュレンク細管フラスコに、蒸留トリエチルアミン（ＴＥＡ）（２０ｍｍｏ１）、
１−デシロキシ−４−ヨードベンゼン（２．１６ｇ、６．０３ｍｍｏｌ）、
テトラキス（トリフェニルホスフィン）パラジウム（０．１８ｇ、０．１６ｍｍｏｌ）、
ヨード銅（Ｉ）（０．３２ｇ、０．１７ｍｍｏｌ）を加えて約１時間撹拌した。
触媒がすべて溶けきった後、トリメチルシリルアセチレン（０．８３ｍｍｌ、６ｍｍｏｌ）をフラスコに加え、温度を５５℃まで上げたのち、６時間撹拌した。
【００６６】
反応終了後、ジエチルエーテルと水で抽出を行い、有機層を硫化マグネシウムで脱水、ろ過により硫化マグネシウムを取り除いたあと、シリカゲルカラムにより精製を行った。
【００６７】
これを真空乾燥したのち、黄色固体片（１．７８ｇ、５．４ｍｍｏｌ、収率  ８９．５％）を得た。
２）脱保護反応によるデシロキシアセチレンの合成
真空窒素置換したシュレンクフラスコに、脱水メタノール（４０ｍ１）、１−デシロキシ−２−トリメチルシリルアセチレン（１．７８ｇ、５．３９ｍｍｏｌ）（Ｃｏｍｐｏｕｄ１）と、カリウムカーボネート（１．６６ｇ、１２ｍｍｏｌ）を加え、室温で３時間撹拌した。
【００６８】
反応終了後、ジエチルエーテルと水で抽出を行い、有機層を硫化マグネシウムで脱水、ろ過により硫化マグネシウムを取り除いたあと、シリカゲルカラムにより精製を行った。
これを真空乾燥したのち、黄色固体片（１．２８ｇ、５．４ｍｍｏｌ、収率  ９２．１％）を得た。
３）ジ−デシロキシアセチレン（モノマー）の合成
真空窒素置換したシュレンクフラスコに、蒸留トリエチルアミン（ＴＥＡ）（１０ｍ１）、
１−デシロキシ−４−ヨードベンゼン（０．５６ｇ、１．６ｍｍｏｌ）（Ｃｏｍｐｏｕｄ２）、
テトラキス（トリフェニルホスフィン）パラジウム（０．０３５４ｇ、０．０３ｍｍｏｌ）、
ヨード銅（Ｉ）（０．００９６ｇ、０．０５ｍｍｏｌ）を加えて約１時間撹拌した。
【００６９】
触媒がすべて溶けきった後、デシロキシアセチレン（０．３３ｇ、１．３ｍｍｏｌ）をフラスコに加え、温度を５５℃まで上げたのち、６時間撹拌した。
【００７０】
反応終了後、ジエチルエーテルと水で抽出を行い、有機層を硫化マグネシウムで脱水、ろ過により硫化マグネシウムを取り除いたあと、シリカゲルカラムにより精製を行った。
【００７１】
これを真空乾燥したのち、黄色固体片（０．４５ｇ、０．９４ｍｍｏｌ、収率  ７２％）のモノマーを得た。
＜ポリマーの合成＞
Di-decyloxy acetyleneの重合 
窒素雰囲気下で、真空窒素置換したシュレンクフラスコ（１）に、タンタルムペンタクロライド(V) (０．０７ｇ、０．０２０ｍｍｏ１）、トルエン（ｌｍｌ）と、
トリブチルスズ（０．１１ｍｌ、０．３５ｍｍｏｌ）を加え、８０℃に熱し３０分撹拌した。このとき、溶液の色が白色から暗褐色になった。
【００７２】
別の真空窒素置換したシュレンクフラスコ（２）にＣｏｍｐｏｕｄ３（１．８２０ｇ、３．７ｍｍｏｌ）とトルエン（１．５ｍｍｏｌ）を加え、同じく８０℃でモノマーが溶け切るまで撹拌した。モノマーが溶け切ったことを確認したのち、シュレンクフラスコ（１）にシュレンクフラスコ（２）のトルエン溶液を移した後、８０℃で２０時間撹拌した。
【００７３】
反応終了後、３００ｍｌのメタノールで再沈殿させた後、３０分撹拌した。その後、３時間ほど静置し、上澄み溶液を除去した。次に、ピンセットにて沈殿物を回収し、真空乾燥させた。これにより、黄色固体片（０．０３６ｇ、収率３％）のポリマーを得た。
【００７４】
重合したポリマーはＩＲスペクトル、ＵＶ−ｖｉｓ吸収スペクトル、蛍光スペクトル、ＧＰＣにより目的物のポリマーであるであることを確認した。
【００７５】
図１に示す赤外吸収スペクトルでは、１２３０ｎｍ付近にアルコキシ基のＣ−Ｏ−Ｃ伸縮運動に由来するピークがモノマー、ポリマー双方のＩＲスペクトルに表れている。
また、１５００ｎｍ付近に芳香族環に由来するシグナルがみられる。以上より、モノマーの側鎖がポリマーにおいても保持されていることを確認した。
【００７６】
図２に示す紫外−可視吸収スペクトルでは、３００ｎｍ付近にフェニル基に由来するπ−π＊遷移に由来するスペクトル、また３８０ｎｍ、４５０ｎｍ付近にポリマー主鎖のπ−π＊遷移に由来するスペクトルを確認した。
【００７７】
また、図２に示す蛍光スペクトルがレッドシフトしていることにより、共役長が伸びていることを確認した。
【００７８】
重合度については、ポリマーのＧＰＣ測定を行い、標準ポリスチレン換算より、分子量及び重合度を算出した。結果は下記のとおり。
【００７９】
ＧＰＣ測定結果
Ｍｎ数平均分子量（標準ポリスチレン換算）  ：２５５０００
Ｍｗ重量平均分子量（標準ポリスチレン換算）：７３８０００
Ｍｗ／Ｍｎ    :     ２．８９
重合度（標準ポリスチレン換算）：５１９
なお、ポリマー収率については、数十％未満でやや低いものであった。
この原因としては、窒素雰囲気下で重合を行ったものの、それが不十分であり、タンタルの触媒活性になんらかの影響を与え、局所的に重合が進行した可能性が考慮される。
【００８０】
また、側鎖の非常に長いモノマーであったので、その一部が低分子量のものになってしまった可能性もある。
＜偏光顕微鏡観察による特性の評価＞
合成したポリマーを、トルエンとテトラヒドロフラン（ＴＨＦ）にそれぞれ溶かし、プレートに滴下し、蒸発させ、偏光顕微鏡で観察した。
【００８１】
偏光顕微鏡観察の結果、トルエン溶液中では、ポリマーがライオトロピック型の液晶構造を示したのち、トルエンが蒸発すると、球晶構造のポリマー結晶が発現した。
図３に、偏光顕微鏡観察でトルエン溶液中に鋭敏版を挿入した時のポリマー結晶の光軸性を示す、正の複屈折の可視光照射観測図を示す。
【００８２】
図４に、トルエン溶液中のポリマー結晶の一軸性を示す、可視光照射観測図を示す。
【００８３】
他方、等方相のポリマーＴＨＦ溶液は、プレート滴下後、ＴＨＦ溶媒の蒸発過程や、降温過程で、ライオトロピック型液晶相やスメクチック液晶相が観察されたが、球晶構造のポリマー結晶は発現しなかった。図６には、テトラヒドロフラン（ＴＨＦ）溶液中のポリマーのＳｘ相（微細構造未同定のスメクチック液晶相）の偏光顕微鏡観察図を示す。
【００８４】
ポリマーＴＨＦ溶液では、ＴＨＦ溶媒が蒸発した後も液晶性が保持され、得られる固体状態のポリマー薄膜でも、液晶性や配向性が観察された。
【００８５】
ポリマー主鎖のポリエン部位は、１次元性の強い剛直な高分子骨格であり、また、フェニルアルコキシ置換基のフェニル部位も剛直なので、これらがメソゲン（液晶形成要素）として機能していると考えられる。
【００８６】
また、フェニル基からエーテル結合を介して伸びる長いアルキル鎖は屈曲性があり会合状態となり易いことなどもポリマーの液晶性や配向性に寄与していると考えられる。
【００８７】
ポリマーＴＨＦ溶液は、プレート滴下後の液膜の厚さやポリマー濃度によって、可視光照射時に観測される発色状態が変化する。これは、ポリマーの凝集状態が厚さにより異なるためと考えられる。図５には、テトラヒドロフラン（ＴＨＦ）溶液中の発光のポリマー濃度依存性を示す、可視光照射観測図を示す。
【００８８】
＜成形加工性について＞
ＴＨＦ溶液から形成した固体薄膜でも、液晶状態が維持され、ポリマーの厚さによって発光、発色が異なるし、蛍光性の発現も異なることが観察された。
この液晶状態のポリマー成形体に、紫外光、青色光などの短波長光を照射すると、液晶状態を維持した状態で、アセチレン重合体の分子鎖間の架橋などの架橋反応の構造変化が起こり、不溶・不融の極めて強靭なフィルムが形成できる。また、トルエン蒸発後のポリマー球晶をもつフィルムでも、同様に、短波長光を照射すると、アセチレン重合体の分子鎖間の架橋などの架橋反応の構造変化が起こり、強靭なフィルムが形成できる。これらアセチレン重合体の分子鎖間架橋反応で得られる液晶状態を維持した不溶・不融の強靭なフィルムでも、反応の前後により、蛍光発色性などが変化することが確かめられた。
液晶状態の強い配向特性が固定化されて強靭な成形体が得られることは、高性能エンジニアリング樹脂に近い特性を期待させるものである。
また、成形・成膜に使用する溶媒系により、成形体の諸特性が大きく相違することは、成形加工の多様な可能性を示唆するものである。
【００８９】
＜電磁気的特性の評価＞
電子スピン共鳴法（ＥＳＲ）にてポリマー中に発生するキャリアを観察するため、ヨウ素によるドーピングを行った。合成ポリマーをＥＳＲ用のサンプルセルに移した。
ヨウ素ドーピング前には、合成ポリマーは、ＥＳＲシグナルを発しない。
【００９０】
次に、微量のヨウ素をサンプルセルに加え、ヨウ素を揮発させることにより、気相にてヨウ素ドーピングを行った。ヨウ素ドーピング後の合成ポリマーは、ＥＳＲシグナルを発するので、磁場強度を掃引すると、ＥＳＲスペクトルは、典型的な導電性高分子で観測されるローレンツ曲線のチャートを示した。
このサンプルを用いＥＳＲ測定を行った。
【００９１】
ドーピング処理は、ヨウ素などの電子受容体や、アルカリ金属などの電子供与体を用いる化学ドープ処理の他、ＦＥＴによる電界ドープ、光励起など様々な手法により実施することができる。
【００９２】
ＥＳＲ解析は、不対電子が磁場中に置かれた時に生じる準位間の遷移を観測する分光分析手法であり、ｇ値、強度（Ｉｎｔｅｎｓｉｔｙ）、線幅（ＰｅａｋＷｉｄｔｈ）が求められる。
【００９３】
実際の測定は、マイクロ波照射下で磁場(H)を掃引して行う。磁場が大きくなるに従ってエネルギー間隔(ΔE)が増大し、ΔEがマイクロ波のエネルギー(hν)と等しくなった時に共鳴吸収が観測される。その強度、g値、線幅、超微細構造などから、不対電子を有する欠陥や化学種の量、構造、運動性、反応に関する情報が得られる。
図７に、ドーピング時間を変化させて測定した約３０回の測定チャートを１枚のシグナルチャート図に重ねて示す。ドーピングした時間に応じて、ｇ値、強度、線幅に後述のような変化が見られ、各測定チャートの線は、一部分重なりを生じつつ、きれいな分布を見せる。
【００９４】
ドーピングの進展によりｇ値は、僅かに増加する。ドーピング開始１０分後のｇ値は２．００３７８であり、ドーピング開始６０分後のｇ値は２．００３９３であった。
【００９５】
図８に示すＥＳＲ測定チャートの解析ルールにより、ｇ値、強度、線幅を求めた。
【００９６】
ＥＳＲスペクトルのローレンツ曲線のチャート上のピーク・ピーク線幅（ΔＨｐｐ）は、ドーピングの進展により増加した。ドーピング開始１０分後の値は０．１９ｍＴであり、ドーピング開始６０分後の値は０．２９ｍＴであった。
【００９７】
線幅の広がりは、自由に動けるスピンをもつ電荷担体が、スピン軌道相互作用の二乗に比例した確率で電子スピンが反転してスピン格子緩和を誘起することで観測されるものである。
ドーピングが或る程度進展すると、ＥＳＲスペクトルのローレンツ曲線のチャートの３２９ｍＴ付近に、小さなショルダーが観測された。ドーピングの進展により、ポリマー主鎖と側鎖の双方にソリトンとポーラロンが生成したことによるものと推察される。ただしこのチャートからは、ソリトン、ポーラロンのそれぞれの生成を個別に確認することはできない。
これらＥＳＲデータからは、このポリマーの側鎖が、電荷担体の存在を安定化させる役割を担っていると推察される。
【００９８】
ＥＳＲデータから、電荷担体の種類や量の増加のみならず、ポリマー中のラジカルの増加も把握される。
ＥＳＲデータ、電気伝導性の増加、常磁性的挙動種の存在などから、この二置換ポリアセチレンは、ドーピングで、ポリエン主鎖に沿ってのラジカルカチオンやソリトンの生成、フェニル置換基側鎖に沿ってのラジカルカチオンやポーラロンの生成などを通じてポリマーのほぼ全域にわたって電荷担体を生成していることが把握される。
【００９９】
図９で、横ｘ軸に左から右へドーピング時間をとり、縦ｙ軸に、ｇ値（白ぬき正方形）、強度（白抜き丸）、線幅（黒三角）をプロットして、ＥＳＲシグナルの測定結果をグラフ化した。
【０１００】
得られたＥＳＲからは、ドーピングした時間に応じて、ｇ値、強度、線幅に下記の表１のような４段階の変化が見られた。
【０１０１】
【表１】
2014208731.tif 000008
【０１０２】
ドーピング初期（第１ステージ）
まず第１ステージにおいて、ｇ値がー定で強度、線幅が増加していることから、ポリマー中の不対電子の数が増加し、不対電子同士の相互作用が増加したことが考えられる。
よって、ポリマーの側鎖からドーピングが生じ、芳香族環部位にポーラロンが発生したもの考えられる。
【０１０３】
ドーピング初期（第１ステージ）の導電性高分子の概念図を図１０に示す。
ドーピング中期（第２ステージ）
次の第２ステージにおいては、強度が減少し、線幅、ｇ値がほぼ一定である。
【０１０４】
バイポーラロンが発生すると、電荷は増えるものの、スピン数は減少する。このことから、側鎖のドーピングがさらに進みバイポーラロンが発生したものと思われる。
【０１０５】
ドーピング中期（第２ステージ）の導電性高分子の概念図を図１１に示す。
ドーピング安定期（第３ステージ）
第３ステージにおいて、強度が再び増加しその後下がっている。しかし、線幅はほとんど変化はみられない。この結果から、ドーピングが主鎖にまでおよび、電子が一つ引き抜かれることによってカチオンとフジーラジカルが生じたものと思われる。このため、フリーラジカルの電子スピンよりも強度が上昇したものと考えられる。ここで、発生したフリーラジカルは、ポリアセチレン上に生じるソリトンの性質を帯びているため、不対電子間の相互作用を受けず、線幅がほぼ一定となったと思われる。
【０１０６】
ドーピング安定期（第３ステージ）の導電性高分子の概念図を図１２に示す。
【０１０７】
ドーピングがほぼ行き渡ったところで、ＥＳＲシグナルの強度も最大値となるので、強度変化の微分値がゼロとなる状況でドーピングを終えれば、ドーピング安定期（第３ステージ）にある導電性高分子を得られる。
ドーピング飽和期（第４ステージ）
第４ステージでは、強度はほぼ一定であるが、線幅が減少し、ｇ値が著しく下がっている。線幅の減少は不対電子同士の相互作用が著しく減少したことを示している。また、ｇ値の減少は、自由電子の振る舞いと比較して、著しく逸脱した振る舞いをキャリアがしていることを示している。これらを踏まえると、まず、第３ステージで生じた不対電子がドーピングによって奪われたことにより、電子スピンの濃度が減少したものと考えられる。
【０１０８】
フェニル基に発生したポーラロン、バイポーラロン、アセチレン系重合体中に発生するソリトン的振る舞いをするキャリアは、いずれも高分子骨格の歪みを伴うキャリアである。
【０１０９】
ドーピング飽和期（第４ステージ）の導電性高分子の概念図を図１３に示す。
【０１１０】
これらのキャリアの影響により、高分子骨格に歪みが生じ、ラジカルが非局在化したものと思われる。その結果、自由電子の振る舞いから逸脱した動きをしていると考えられる。
【０１１１】
ＥＳＲ測定により、合成した二置換ポリアセチレン中でのキャリアの発生を確認した。
【０１１２】
また、主鎖上で発生した不対電子が不対電子間の相互作用を受けにくいということから主鎖上におけるソリトン型ラジカルの発生の可能性を見出した。
＜電気抵抗、及びその温度依存性の測定と評価＞
合成ポリマーの導電性は、ドーピング無しでの電気絶縁材料の状態から、ドーピングの進展に伴い、４．９×１０−５Ｓ／ｃｍ（常温、４点プローブ法で計測。）まで増加しており、電荷担体の生成により導電性がもたらされているといえる。
図１４には、ドーピング安定期（第３ステージ）のポリマーで、電気抵抗の温度依存性の測定を行った結果をプロットしたグラフを示す。
グラフより、低温状態にしていくと電気抵抗が大きくなることが分かる。これは、半導体型の導電性高分子の典型的な挙動である。また、２４０（Ｋ）付近で完全に絶縁体になったことが分かる。
【０１１３】
２５８（Ｋ）付近でグラフの傾きが変わっていることから何らかの相転移が生じていると考えられる。
図１４の中枠で示す縦軸１／Ｒと横軸１／Ｔとで表示するプロット図では、２５８（Ｋ）付近での主グラフの傾き変化の意義を、プロット点間隔の変化などから確認している。
【０１１４】
これら電気抵抗の温度依存性の結果からは、本願発明の共役系高分子ポリマーの伝導性を担うキャリアが、ポーラロン、ソリトンといった構造の変化を伴うキャリアであることを裏付けるものと考えられる。
【０１１５】
ポーラロン、ソリトンが電荷の担い手として高分子骨格状を移動するとき、これらの歪みもポーラロンとソリトンの動きに伴い移動する。低温状態においてはこれら高分子鎖の動きが制限されるため、電気抵抗が下がると考えられる。
【０１１６】
また、２５８（Ｋ）付近でグラフの傾き変化は、ポリアセチレンのような１次元性の強い高分子が、金属状態から絶縁状態へと変化する相転移の影響とも考えられる。
【０１１７】
常温から低温までの電気抵抗を測定し、２４０（Ｋ）付近で絶縁体となることを確認した。また、２５８（Ｋ）において、相転移現象が起きていることを確認した。
【０１１８】
上述のＥＳＲデータ解析結果は、分子モデル計算からも裏付けられる。
やや大きな側鎖置換基の導入と、それらの相互の立体構造配置における反発作用により、ポリアセチレン主鎖の直線的な分子構造は多少変形させられ、π電子共役系の広がりを制約する要素となっている。
【０１１９】
また、それら分子の立体構造配置上の特性から、分子鎖に揺動があり、主鎖方向の電荷担体の動きを制約する要素となっている。
【０１２０】
しかし、二置換ポリアセチレン全体の高分子鎖構造を概括すると、らせん状に回りながら全体として真直ぐ伸びるリニアな配置構成となり、電荷担体も、らせん構造が伸びる軸方向にほぼ直線的に動くことができると推察され、上述の高い導電性との対応が理解される。
＜発光性薄膜の特性評価＞
ＴＨＦ溶液で形成した薄膜では、ポリマーの厚さによって発光、発色が変化し、蛍光性も観察された。
【０１２１】
そこで、厚さ３０μｍの薄膜を調製し、偏光顕微鏡、色度計などを用いて、発光性薄膜の特性評価を行った。無張力下では、淡い黄色を呈するが、約１．５倍に伸長するとオレンジ色を呈する、色調変化が観察された。再び、無張力下に戻すと、淡い黄色を呈する状態に戻った。低弾性率で、低張力により可逆的に色調変化するので、応力センサーなどへの応用が期待される。
【０１２２】
さらに、張力下の伸長時に、特定波長の強い光を照射することにより、応力変形を固定化することができるので、光異性化反応や、架橋反応が生じていると考えられる。
【０１２３】
変形を固定化させると、発光性、発色性、蛍光性の諸特性も変形時のものに固定化されるので、特定波長光の発生履歴を確認するデバイス等としても応用が期待される。
【図１】
2014208731.tif 000010
【図２】
2014208731.tif 000011
【図７】
2014208731.tif 000012
【図８】
2014208731.tif 000013
【図９】
2014208731.tif 000014
【図１０】
2014208731.tif 000015
【図１１】
2014208731.tif 000016
【図１２】
2014208731.tif 000017
【図１３】
2014208731.tif 000018
【図１４】
2014208731.tif 000019
【図３】
2014208731.tif 000020
【図４】
2014208731.tif 000021
【図５】
2014208731.tif 000022
【図６】
2014208731.tif 000023